Brevet FR2611726A1 — publié le 19880909

I POLYESTERAMIDES ET POLYETHERTHIOETHER-ESTER-AMIDES - LEUR PROCEDE DE FABRICATION La présente invention concerne des produits nouveaux: des polyesteramides et des polyétherthioéther-ester-amides de formule: C- n dans laquelle A désigne une séquence polyamide et -B- une structure contenant une fonction thio. Ces polyesteramides et polyétherthioéther-ester-amides sont obtenus par réaction d'un polyamide dicarboxylique avec un thioétherglycol ou un polyétherthioéther diol. La présence de la fonction thio dans le polymère obtenu conduit à un polyamide possédant une bonne tenue aux solvants contrairement aux polyamides connus obtenus par réaction d'un polyamide dicarboxy- lique sur un simple polyoxyalkylèneglycol hydroxylé, comme décrit dans les brevets français 2 401 947 et 2 273 021. Ces polyamides connus présentent l'inconvénient de gonfler dans les solvants et cela d'autant plus que la proportion de séquences polyéthers est importante dans le polymère. De façon plus précise les produits selon l'invention répondent à la formule générale: C - A - C O 4 R - S - R- 0 Il 1 1 2 n dans laquelle: R1 et R2 identiques ou différents, représentent un radical alcoyle, linéaire ou ramifié, contenant de 2 à 98 atomes de carbone m est compris entre 1 et 50 n représente une répétition d'un nombre d'unités récurrentes constituant la chaine macromoléculaire. Habituellement n n'est pas inférieur à 1 avec 75 comme maximum. La proportion pondérale du groupement - o R1 - S - R2 - m par rapport au groupement total f C -A - C - O - R1 - S - R2 - peut varier de 1 à 95 Z et de préférence de 4 à 87 Z. La séquence polyamide dicarboxylique -C - A - C - est connue Il en elle-même. Elle correspond habituellement au groupement: f C - R3 - Nj. g - R4 - C t NH - R3 - j dans lequel R3 peut être: soit une chaine hydrocarbonée constituant un lactame et/ou un aminoacide dont le nombre d'atomes de carbone est de préférence compris entre 4 et 14 soit la structure -R5 - C - NH - R6- dans laquelle R5 et R6 représentent respectivement les restes hydrocarbonés d'un diacide et d'une diamine R4 représente le reste du diacide organique utilisé comme limitateur de chaine. Ce peut être par exemple un groupement aliphatique, cycloaliphatique ou aromatique p et q, identiques ou différents, l'un d'eux pouvant être nul, représentent une répétition d'un nombre d'unités récurrentes constituant la chaine macromoléculaire de la séquence polyamide dicarboxylique. La masse moléculaire moyenne de la séquence polyamide dicarboxylique est comprise entre 300 et 15000 et mieux entre 600 et 5000, p + q étant compris entre 1 et 100 et mieux entre 2 et 40. De façon générale les polyesteramides et polyétherthioéther- ester-amides selon l'invention peuvent encore se formuler: C - R. - NH C R - C{NH - R- R} 0 + - 2 t 3 i 4 g Rq R1S 2m p o 9 q 1 R1, R2, R3, R4, p, q, m et n étant définis comme précédemment. Les produits selon l'invention sont obtenus par réaction d'un polyamide dicarboxylique dont les fonctions acides sont situées aux extrémités de la chaine avec un thioétherglycol ou un polyétherthio- éther diol. La réaction peut se schématiser comme suit: n HOOC - A - COOH + n HO{ R - S - R2 - iH H C- A - C-0 R1 - S - R2 - 0 0 0 0t les symboles A, R1, R2, m, n étant définis comme précédemment. Le reste du thioétherglycol ou du polyétherthioéther diol, représentant le groupement -0 R1 - S - R2 - 0 m peut se trouver en proportion de 1 à 95 Z en poids et mieux de 4 à 87 %, dans la macromolécule de polyamide obtenu. La réaction de polycondensation entre le polyamide dicarboxy- lique et le thioétherglycol ou le polyétherthioéther diol, habituel- lement en proportions en poids respectives comprises entre 99 et 5 Z pour i à 95 %, et, de préférence comprises entre 96 et 13 Z pour 4 à 87 Z, s'effectue par mélange à l'état fondu des réactifs en présence de catalyseur. De façon usuelle la condensation s'effectue sous agitation à une température comprise entre 100 et 350 C, et de préférence entre 180 et 300 C, dans un temps de 10 minutes à 15 heures selon la nature et la masse de chacun des réactifs. La réaction peut être conduite à pression sensiblement atmosphérique en milieu inerte ou sous vide de l'ordre de 6 à 666 Pa. Pour que la réaction de polycondensation s'effectue dans les conditions les plus favorables, il est recommandé de faire réagir les réactifs en respectant sensiblement la stoechiométrie entre les groupements carboxyliques du polyamide et les groupements hydroxyles du thioétherglycol ou du polyétherthioéther diol. Les catalyseurs recommandés pour la préparation de ces poly- esteramides ou polyétherthioéther-ester-amides sont des tétraalco- xydes métalliques qui répondent à la formule générale M(OQ)4 dans laquelle M représente le titane, le zirconium ou l'hafnium. Dans une même molécule les groupements Q, identiques ou différents, désignent des radicaux alcoyles linéaires ou ramifiés possédant de 1 à 24 atomes de carbone et mieux de 1 à 8. Comme exemples de catalyseur on peut citer Zr(OC2H5)4, Zr(O-isoC3H7)4, Zr(OC4R9)4, Zr(OC 5H 11)4, Zr(OC6H13)4, Hf(OC2H5)4, Hf(OC4Hg9)4, Hf(O-isoC3H7)4, Ti(OC4H9)4. Il est employé, seul ou en mélange, en proportion pondérale convenable d'environ 0,01 à 5 Z de l'ensemble du milieu réactionnel. Les polyamides dicarboxyliques entrant dans la fabrication des produits de l'invention sont connus en eux-mêmes. Ils sont obtenus selon les méthodes classiques de préparation de tels polyamides comme par exemple par polycondensation d'un lactame et/ou d'un amino-acide ou d'un diacide et d'une diamine. Ces polycondensations sont réalisées en présence d'un diacide organique dont les fonctions acides sont fixées de préférence à chacune des extrémités de la molécule. Ces diacides se fixent pendant la polycondensation comme constituants de la chaine macromoléculaire des polyamides et agis- sent comme limitateur de chaine ce qui permet d'obtenir des polyami- des alpha omega dicarboxyliques. Selon l'importance de l'excès de diacide organique dans la polycondensation, il est possible de régler la longueur de la chaine macromoléculaire, et par conséquent le poids moléculaire moyen, du polyamide. Les diacides carboxyliques utilisés dans la réaction de synthè- se du polyamide pour permettre la fixation d'un groupement carboxy- lique à chacune des extrémités de la chaine polyamide, en ayant le r6le de limitateur de chaine sont notamment: les diacides alcane- dioIques comme par exemple les acides succinique, adipique, subéri- que, azélaIque, sébacique, undécanolque, dodécanolque, ou encore des diacides cycloaliphatiques ou aromatiques tels que les acides téréphtalique, isophtalique ou cyclohexanedicarboxylique. Les lactames et amino-acides utilisés dans la fabrication des polyamides dicarboxyliques possèdent une chaine hydrocarbonée dont le nombre d'atomes de carbone est de préférence compris entre 4 et 14. Ils sont habituellement choisis parmi: le butyrolactame, le caprolactame, l'oenantholactame, le décalactame, l'undécanolactame, le dodécanolactame, l'acide 6-amino hexanolque, l'acide 10-amino décanoIque, l'acide 11-aminoundécanoIque, l'acide 12-aminododéca- noIque. Parmi les polyamides résultant de la polycondensation d'un diacide avec une diamine on peut citer les nylons 6-6, 6-9, 6-10 et 6-12 obtenus à partir d'hexaméthylène diamine et d'acide adipique, azélaIque, sébacique et 1-12 dodécanolque ou encore le nylon 9-6 obtenu à partir de la nonaméthylène diamine et d'acide adipique. Les polyamides dicarboxyliques entrant dans la fabrication des produits de l'invention possèdent des masses moléculaires moyennes pouvant varier dans un large intervalle. Ces masses moléculaires moyennes sont de préférence comprises entre 300 et 15 000 et mieux 600 et 5 000. Les polyétherthioéther diols entrant dans la fabrication des produits de l'invention sont connus en eux-mêmes. Ils sont obtenus par condensation avec élimination d'eau d'un thioétherglycol ou d'un mélange de thioétherglycols selon la réaction: m HO - R1 -S - R2 - 0H O 1_S - R2 fR-R + (m-1)H20 Comme déjà indiqué R1 et R2, identiques ou différents, repré- sentent un radical alcoyle contenant de 2 à 98 atomes de carbone. Leur disposition donnée sur la formule schématisée de réaction n'est pas impérative; elle doit tenir compte des différents modes de condensation du ou des thioétherglycols. C'est ainsi que l'on peut avoir indifféremment dans la chaine des enchaînements tête à tête, tête à queue ou queue à queue. En raison d'une réactivité plus importante de la fonction hydroxy on utilise de préférence des thioétherglycols dont l'atome de soufre occupe dans la chaîne une position béta par rapport aux deux groupements fonctionnels hydro- Xylés. Ainsi R et R2 peuvent être représentés par la structure 1 R2 R 1R7 t8 - C - C - 9 110 dans laquelle R7, R8, R9, R10, identiques ou différents, représentent H ou un radical alcoyle contenant de 1 à 24 atomes de carbone. Les condensations des thioétherglycols ont entre autre, été décrites par WOODWARD dans Journal of Polymer Science. Vol. 41 (1959) pages 219-223 et 225-230, ou encore dans le brevet des Etats Unis d'Amérique n 3 312 743. Parmi les thioétherglycols suceptibles d'être condensés on peut citer par exemple: le thiodiglycol, le béta méthylthiodiglycol, le béta éthylthiodiglycol, le béta-béta' diméthylthiodiglycol, le béta-béta' diéthyl thiodiglycol. Les thioétherglycols ou les polyétherthioéther diols entrant dans la fabrication des produits de l'invention possèdent des masses moléculaires pouvant varier dans un large intervalle. Ces masses moléculaires sont de préférence comprises entre 122 et 6 000 et mieux entre 200 et 4 000. Les exemples suivants illustrent l'invention de façon non limitative. Dans ces exemples: la viscosité inhérente de chaque polycondensat a été mesurée dans le métacrésol à 20 C, 0,5 g. de produit pour 100 g. de -1 solvant. Elle est exprimée en dlg, la température de fusion du polycondensat a été déterminée d'après l'analyse thermique différentielle, la tenue à l'huile ASTM N 3 pendant 7 jours à 121 C, en mesurant les variations de poids, exprimées en pour cent, d'éprouvettes plongées dans ce milieu. EXEMPLE 1 Dans un réacteur de 250 cms on introduit 35,36 g. d'un poly- amide 12 dicarboxylique d'un poids moléculaire moyen de 2 080 préparé au préalable par polycondensation du dodécanolactame en présence d'acide adipique. On ajoute ensuite 13,43 g. d'un poly- éthertioéther diol d'un poids moléculaire moyen de 790, préparé au préalable par polycondensation d'un mélange de thiodiglycol et de béta méthylthiodiglycol dans un rapport molaire 70/30 et 0,48 g. de tétrabutylorthozirconate. Après avoir mis sous atomosphère inerte le milieu réactionnel, on chauffe jusqu'à ce que la température ait atteint 200 C. On fait alors le vide à l'intérieur du réacteur en maintenant une agitation vigoureuse à partir du moment ou se produit la fusion des consti- tuants. La réaction est ainsi poursuivie pendant 30 minutes à 220 C sous une pression de 27 Pa, puis en restant sous cette même pression, on élève alors progressivement la température du milieu réactionnel jusqu'à 240 C en 20 minutes. On poursuit le chauffage à 240'C pendant 1 heure. Au fur et à mesure que la viscosité augmente la vitesse d'agi- tation doit être réduite. Le polyétherthtoéther-ester-amide obtenu possède une viscosité inhérente de 1,12 dlg. Sa température de fusion est de 169 C. Sa formule correspond à: e 2 11 8 2)4 _04NH-(CH2)lj-q3 0 XCH2-CH2-S-CH2-CH-0 t- p 2 4 k m n avec p + q = 9,82, m - 5 avec R = H et m = 2,14 avec R = CH3 EXEMPLE 2 Suivant un mode opératoire analogue à l'exemple 1, on fait réagir 24,8 g. d'un polyamide 12 dicarboxylique résultant de la polycondensation du dodécanolactame en présence d'acide adipique d'un poids moléculaire moyen de 800, avec 24,49 g. du polyétherthio- éther diol utilisé dans l'exemple 1 en présence de 0,25 g. de têtrabutylorthozirconate pendant 30 minutes à 220 C sous une pres- sion de 27 Pa; puis après l'élévation progressive de la température du milieu réactionnel jusqu'à 240 C en 20 minutes la réaction est poursuivie pendant 4 heures à 240 C. Le polyétherthioéther-ester-amide préparé dans ces conditions présente les caractéristiques suivantes: - viscosité inhérente = 0,86 dlg- - température de fusion = 144 C Sa formule correspond à: C 4CH -2) il NH} i+CR2) 41 lCH2 -Ci O CH 2-CH2-S-CH2 ?H t _h p 09 q rman avec p + q = 3, 32 et m = 5 avec R= H et m = 2,14 avec R = CH3 EXEMPLE 3 Suivant le mode opératoire de l'exemple 1 on fait réagir 24,96 g. du polyamide 12 dicarboxylique utilisé dans ce même exemple avec 25,44 g. d'un polyétherthioéther diol d'un poids moléculaire moyen de 2 120 préparé au préalable par polycondensation d'un mélange de thiodiglycol et de béta méthylthiodiglycol dans un rapport molaire 70/30, en présence de 0,5 g. de tétrabutylortho- zirconate. La durée de réaction à 240'C sous un vide poussé est de 90 minutes. Le point de fusion du polymère obtenu est de 168 C. Sa visco- sité inhérente est de 0,83 dlg1. Sa formule correspond à: C (CH 2) NH{ CH 2) -C4NH{CH2) 1* *C 2-CH2-S-CH2 2tH-0 avec p + q = 9,82, m = 13,60 avec R Het m = 5,83 avec R = CH3 EXEMPLE 4 Suivant le mode opératoire de l'exemple 1, on fait réagir 18,7 g. d'un polyamide 12 dicarboxylique préparé au préalable par polycondensation du dodécanolactame en présence d'acide adipique, d'un poids moléculaire moyen de 850 avec 31,24 g. d'un polythiodi- glycol d'un poids moléculaire moyen de 1 420 en présence de 0,49 g. de tétrabutylorthozirconate. Après 30 minutes à 220 C sous une pression de 27 Pa, la réaction est poursuivie pendant 2 heures à 240 C. La viscosité inhérente du polycondensat obtenu dans ces condi- tions est de 0,93 dlg -1. Son point de fusion est de 146 C. Sa formule correspond à: t 4C2)11 pH fCH2) N4CNHH 0 CH2-C H2-S-CH2-CH -0 L g 2 g 2il q0 2 2 2 m1 n avec p + q = 3,57 et m = 13,48 EXEMPLE 5 Suivant le mode opératoire de l'exemple 1, on fait réagir 28,98 g. d'un polyamide 12 dicarboxylique d'un poids moléculaire moyen de 2 070 préparé auparavant par polycondensation du dodécano- lactame en présence d'acide adipique, avec 19,88 g. du polythiodi- glycol utilisé dans l'exemple 4, en présence de 0,67 g. de tétra- butylorthozirconate. Après 30 minutes à 220 C sous une pression de 27 Pa, la réaction est poursuivie pendant 150 minutes à 240 C. Le polymère ainsi obtenu présente un pic de fusion à 168 C. Sa viscosité inhé- -1rente est de 1,14 dlg rente est de 1,14 dlg. Sa formule correspond à: r TCI (CH2 -lNH} C8 2)4 bCi C 2)1 bsC o CH2-CH 2S-CH 2-CH2- t avec p + q - 9,77 et m 13,48 Tenue à l'huile ASTM N 3 pendant 7 jours à 121 C des polyétherthio- éther-ester-amides obtenus Afin d'évaluer cette propriété les différents polyétherthio- éther-ester-amides préparés selon les modes opératoires décrits dans les exemples 1 à 5 ont été broyés, séchés et moulés par compression - dimension des plaques moulées: 100 x 100 x 2 mm. - température du moule: 200 C - pression et durée de maintien: 10 tonnes pendant 10 minu- tes. Après démoulage et refroidissement des plaques obtenues, des haltères, 5 pour chaque produit, de 50 mm. de longueur ont été découpées et immergées pendant 7 jours à 121 C dans l'huile ASTM N 3. A titre de comparaison le même essai a été effectué avec des haltères, moulées et découpées dans les mêmes conditions, de deux polyéther-ester-amides PEEA 1 et PEEA 2 dont la préparation est décrite dans le brevet français n 2 273 021. PEEA 1 résulte de la polycondensation de 67 parties en poids d'un polyamide 12 dicarboxylique, d'un poids moléculaire moyen de 2 000, obtenu à partir de dodécanolactame et d'acide adipi- que, avec 33 parties en poids d'un polyoxytétraméthylèneglycol d'un poids moléculaire moyen de 1 000. Le polyéther-ester-amide -1 obtenu présente une viscosité inhérente de 1,67 dlg. PEEA 2 résulte de la polycondensation de 30 parties en poids d'un polyamide 12 dicarboxylique, d'un poids moléculaire moyen de 850, obtenu à partir de dodécanolactame et d'acide adipique, avec 70 parties en poids d'un polyoxytétraméthylèneglycol d'un poids moléculaire moyen de 2 000. Le polyéther-ester-amide -1 obtenu présente une viscosité inhérente de 1,84 dlg-1. La reprise en poids après 7 jours à 121 C, dans l'huile ASTM N 3 des polyétherthioéther-ester-amides des exemples 1 à 5 et des I I I I 6 6 I I i i I i I I I i I Z I I 1' Vi9T1 I ç' I 8 I Z I i ú6 ii 1 spTod uaI i isPT dual I I I I i I i i asTIdal i I I I i I i I I i I I I Ii z I i S i I ú I Z I T i Z i I i ialTdexa j alTdmaxg ldmexa ialdmaxa ildmoxg vaad i vaa i i i I I I I I I i I I i Ip_..qoq.ol8PT"-.Se l i i I -*uvATns nIqleq al suBp auuop Isa a a I vaa sapTmZ-:agsa-aaqaKI od 9ZzLL 9Z REVENDICATIONS R E V E N D I C A T I O N S 1. Polyesteramides et polyétherthioéther-ester amides de formule: t ClA 0 R R1 - S -R - 0 0 lm R dans laquelle: A représente une séquence polyamide R1 et R2,identiques ou différents, représentent un radical alcoyle, linéaire ou ramifié, contenant de 2 à 98 atomes de carbone m est compris entre 1 et 50 n représente un répétition d'un nombre d'unités récurrentes constituant la chaine macromoléculaire. 2. Polyesteramides et polyétherthioéther-ester-amides selon la revendication 1 caractérisés en ce que R1 et R2 sont représentés par la structure 17 R8 C - C- I I Rg Rio R9 El0 dans laquelle R7, R6, R9, Ri0, identiques ou différents, représentent H ou un radical alcoyle contenant de 1 à 24 atomes de carbone. 3. Polyesteramides et polyétherthioéther-ester-amides selon l'une des revendications 1 ou 2 caractérisés en ce que n est un nombre compris entre 1 et 75. 4. Polyesteramides et polyétherthioéther-ester-amides selon l'une des revendications l ou 3 caractérisés en ce que la proportion pondé- rale du groupement - O R1 - S - R2 - 0 9 m représente 1 à 95 % du groupement total C -A - C - 0 4 R1 - S - R2 - O 5. Polyesteramides et polyétherthioéther-ester-amides selon l'une des revendications 1 à 4 caractérisés en ce que la séquence polyamide dicarboxylique -C - A - - correspond à la formule o t 3 i - R4 - NH - R O p O O 2 611726 dans laquelle R5 peut être soit une chaine hydrocarbonge constituant un lactame et/ou un aminoacide soit la structure - R - -NH -R. - g 6 dans laquelle R5 et R6 représentent respectivement les restes hydro- carbonés d'un diacide et d'une diamine R4 représente le reste d'un diacide organique p et q, identiques ou différents, l'un d'eux pouvant être nul, représentent une répétition d'un nombre d'unités récurrentes cons- tituant la chaine macromoléculaire de la séquence polyamide dicarboxy- lique. 6. Polyesteramides et polyétherthioéther-ester amides selon la revendication 5 caractérisés en ce que la chaine hydrocarbonée de R3 contient de 4 à 14 atomes de carbone. 7. Polyesteramides et polyétherthioéther-ester amides selon l'une des revendications 5 ou 6 caractérisés en ce que R est un groupe aliphatique, cycloaliphatique ou aromatique. 8. Polyesteramides et polyétherthioéther-ester amides selon l'une des revendications 5 à 7 caractérisés en ce que la masse moléculaire moyenne de la séquence polyamide dicarboxylique est comprise entre 300 et 15000, p + q étant compris entre 1 et 100. 9. Procédé de fabrication des polyesteramides et des polyéther- thioéther-ester-amides des revendications 1 à 8 consistant à faire réagir un polyamide dicarboxylique, dont les fonctions acides sont situées aux extrémités de la chaine, avec un diol, caractérisé en ce que le diol est un thioétherglycol ou un polyétherthioéther diol de formule: HOf R1 S - R2 - 0 H dans laquelle R1, R2, m sont tels que définis dans la revendication 1 ou 2. 10. Procédé selon la revendication 9 caractérisé en ce que l'on fait réagir en poids 99 à 5 % en poids de polyamide dicarboxylique avec 1 à 95 Z de thioétherglycol ou de polyétherthioéther diol. 11. Procédé selon l'une des revendications 8 ou 9 caractérisé en ce que l'on fait réagir les réactifs en respectant sensiblement la stoechiométrie entre les groupements carboxyliques du polyamide et les groupements hydroxyles du thioétherglycol ou du polyétherthioéther diol. 12. Procédé selon l'une des revendications 9 à 11 caractérisé en ce que la polycondensation s'effectue par mélange à l'état fondu des réactifs en présence de catalyseur. 13. Procédé selon l'une des revendications 9 à 12 caractérisé en ce que le catalyseur est de formule M(OQ)4 dans laquelle: M représente le titane, le zirconium ou l'hafnium et Q un radical alcoyle linéaire ou ramifié possédant de 1 à 24 atomes de carbone.